(57)【要約】【課題】電気二重層キャパシタの長所を維持しつつ、エネルギ密度を従来よりも向上させることが可能な、新規かつ改良された電気二重層キャパシタ等を提供する。【解決手段】上記課題を解決するために、本発明のある観点によれば、メソポーラスカーボン（ｍｅｓｏｐｏｒｏｕｓ  ｃａｒｂｏｎ）と、メソポーラスカーボンのメソ（ｍｅｓｏ）細孔の表面を覆い、かつメソポーラスカーボンよりも導電性が高い導体とを含む多孔質電極と、多孔質電極に吸脱着可能な電解質イオンを含む電解質層と、を備えることを特徴とする、電気二重層キャパシタが提供される。【選択図】図１
2014203927.tif 000002
【特許請求の範囲】
【請求項１】
メソポーラスカーボンと、前記メソポーラスカーボンのメソ細孔の表面を覆い、かつ前記メソポーラスカーボンよりも導電性が高い導体とを含む多孔質電極と、
前記多孔質電極のメソ細孔の表面に吸脱着可能な電解質イオンを含む電解質層と、を備えることを特徴とする、電気二重層キャパシタ。
【請求項２】
前記導体は金属単体を含むことを特徴とする、請求項１記載の電気二重層キャパシタ。
【請求項３】
前記金属単体は、ニッケル、チタン、銅、鉄、及びコバルトからなる群から選択される少なくとも１種類の金属の単体であることを特徴とする、請求項２記載の電気二重層キャパシタ。
【請求項４】
前記多孔質電極のメソ細孔の直径は２ｎｍ以上３０ｎｍ以下であることを特徴とする、請求項１〜３のいずれか１項に記載の電気二重層キャパシタ。
【請求項５】
前記電解質層は、直径が２ｎｍ以下の電解質イオンを含むことを特徴とする、請求項１〜４のいずれか１項に記載の電気二重層キャパシタ。
【請求項６】
メソポーラスカーボンと、
前記メソポーラスカーボンのメソ細孔の表面を覆い、かつ前記メソポーラスカーボンよりも導電性が高い導体と、を含むことを特徴とする、電気二重層キャパシタ用の多孔質電極。
【発明の詳細な説明】
【技術分野】
【０００１】
本発明は、電気二重層キャパシタ、及び多孔質電極に関する。
【背景技術】
【０００２】
電気エネルギを貯蔵する技術として、特許文献１に記載の電気二重層キャパシタや二次電池が知られている。電気二重層キャパシタは、寿命、安全性、出力密度が二次電池よりも格段に優れている。しかし、電気二重層キャパシタは、二次電池に比べてエネルギ（ｅｎｅｒｇｙ）密度（体積エネルギ密度）が低いという問題がある。ところで、電気二重層キャパシタのエネルギ密度は、以下の式（１）で示される。
【０００３】
【数１】
2014203927.tif 000003
ここで、Ｃは静電容量であり、Ｖは電気二重層キャパシタの印加電圧である。
【０００４】
そこで、電気二重層キャパシタのエネルギ密度を改善するために、電気二重層キャパシタの静電容量や印加電圧を向上させる技術が提案されている。
【０００５】
電気二重層キャパシタの静電容量を向上させる技術としては、電気二重層キャパシタの電極を構成する活性炭の比表面積を増大させる技術が知られている。現在知られている活性炭は、比表面積が１０００〜２０００ｍ２／ｇとなっている。
【０００６】
一方、電気二重層キャパシタの印加電圧を向上させる技術としては、電気二重層キャパシタの原理を利用したリチウムイオンキャパシタ（Ｌｉｔｈｉｕｍ  ｉｏｎ  ｃａｐａｃｉｔｏｒ）が知られている。リチウムイオンキャパシタは、ハイブリッドキャパシタ（ｈｙｂｒｉｄ  ｃａｐａｃｉｔｏｒ）とも称される。リチウムイオンキャパシタは、電気二重層キャパシタを構成する電極のうち、一方の電極がリチウムイオン電池の負極材料である黒鉛で構成され、黒鉛内にリチウムイオンが挿入されたものである。リチウムイオンキャパシタは、一般的な電気二重層キャパシタ、即ち両極が活性炭で構成されるものよりも印加電圧が大きくなる。
【先行技術文献】
【特許文献】
【０００７】
【特許文献１】特開２０１１−０４６５８４号公報
【特許文献２】特開２００９−１５８５３２号公報
【特許文献３】特開２００４−２２１５２３号公報
【特許文献４】特開平７−３２０８８４号公報
【特許文献５】特開２００９−１５３４５４号公報
【特許文献６】特開２００９−１３２９２号公報
【発明の概要】
【発明が解決しようとする課題】
【０００８】
しかし、活性炭の比表面積を向上させる技術では、活性炭の比表面積が増大するに従って、活性炭のかさ密度が小さくなるという問題があった。活性炭の比重は２程度と小さいので、かさ密度の低下が顕著であった。このため、この技術では、活性炭の比表面積を大きくしても、単位体積あたりの表面積、即ち単位体積あたりの静電容量が満足な値にならないという問題があった。一方、リチウムイオンキャパシタには、エネルギ密度がなお満足できる値にならず、電気二重層キャパシタの長所である寿命や出力密度が犠牲になるという問題があった。
【０００９】
そこで、本発明は、上記問題に鑑みてなされたものであり、本発明の目的とするところは、電気二重層キャパシタの長所を維持しつつ、単位体積あたりの静電容量、即ちエネルギ密度を従来よりも向上させることが可能な、新規かつ改良された電気二重層キャパシタ等を提供することにある。
【課題を解決するための手段】
【００１０】
上記課題を解決するために、本発明のある観点によれば、メソポーラスカーボン（ｍｅｓｏｐｏｒｏｕｓ  ｃａｒｂｏｎ）と、メソポーラスカーボンのメソ（ｍｅｓｏ）細孔の表面を覆い、かつメソポーラスカーボンよりも導電性が高い導体とを含む多孔質電極と、多孔質電極のメソ細孔の表面に吸脱着可能な電解質イオンを含む電解質層と、を備えることを特徴とする、電気二重層キャパシタが提供される。
【００１１】
この観点による電気二重層キャパシタによれば、多孔質電極は、メソポーラスカーボンと、メソポーラスカーボンのメソ細孔の表面を覆う導体とを有する。メソポーラスカーボンは多数のメソ細孔を有し、比表面積も大きい。したがって、メソ細孔の単位体積当りの比表面積が大きいが、導電性が低い。一方、導体の導電性はメソポーラスカーボンの導電性よりも大きい。すなわち、導体は、メソポーラスカーボンの低い導電性をカバーする。したがって、多孔質電極は、メソ細孔単位体積当りの比表面積を増大させることができ、かつ、メソポーラスカーボンが有する多数のメソ細孔を効果的に使用することができる。したがって、この観点による電気二重層キャパシタは、電気二重層キャパシタの長所を維持しつつ、電気二重層キャパシタの単位体積あたりの静電容量、即ちエネルギ密度を従来よりも向上させることができる。
【００１２】
ここで、導体は金属単体を含んでいてもよい。
【００１３】
この観点によれば、多孔質電極の導電性がさらに向上し、ひいては電気二重層キャパシタのエネルギ密度が向上する。
【００１４】
また、金属単体は、ニッケル（ｎｉｃｋｅｌ）、チタン（ｔｉｔａｎｉｕｍ）、銅、鉄、及びコバルト（ｃｏｂａｌｔ）からなる群から選択される少なくとも１種類の金属の単体であってもよい。
【００１５】
この観点によれば、多孔質電極の導電性がさらに向上し、ひいては電気二重層キャパシタのエネルギ密度が向上する。
【００１６】
また、多孔質電極のメソ細孔の直径は２ｎｍ以上３０ｎｍ以下であってもよい。
【００１７】
この観点によれば、電解質イオンはメソ細孔表面に効果的に吸脱着する。したがって、電気二重層キャパシタのエネルギ密度が従来よりも向上する。
【００１８】
また、電解質層は、直径が２ｎｍ以下の電解質イオンを含んでいてもよい。
【００１９】
この観点によれば、電解質イオンはメソ細孔２２表面に効果的に吸脱着する。したがって、電気二重層キャパシタのエネルギ密度が従来よりも向上する。
【００２０】
本発明の他の観点によれば、メソポーラスカーボンと、メソポーラスカーボンのメソ細孔の表面を覆い、かつメソポーラスカーボンよりも導電性が高い導体と、を含むことを特徴とする、電気二重層キャパシタ用の多孔質電極が提供される。
【００２１】
この観点による多孔質電極を用いて電気二重層キャパシタを作製することで、電気二重層キャパシタの長所を維持しつつ、電気二重層キャパシタのエネルギ密度を従来よりも向上させることができる。
【発明の効果】
【００２２】
以上説明したように本発明に係る電気二重層キャパシタは、メソ細孔の単位体積あたりの比表面積が大きいメソポーラスカーボンと、メソポーラスカーボンの低い導電性をカバーする導体とを有する。したがって、電気二重層キャパシタは、メソ細孔単位体積当りの比表面積を増大させることができ、かつ、メソポーラスカーボンが有する多数のメソ細孔を効果的に使用することができる。この結果、電気二重層キャパシタの単位体積あたりの静電容量、即ちエネルギ密度が従来よりも向上する。
【図面の簡単な説明】
【００２３】
【図１】本発明の実施形態に係る電気二重層キャパシタを示す側面図である。
【図２】多孔質電極の構成を示す断面図である。
【図３】多孔質電極の一部（図２中の領域Ａ）を拡大して示す断面図である。
【図４】活性炭の孔径分布の一例を示すグラフである。
【図５】実施例１の３極サイクリックボルタンメトリ（ｃｙｃｌｉｃ  ｖｏｌｔａｍｍｅｔｒｙ）特性を示すグラフである。
【図６】比較例１の３極サイクリックボルタンメトリ特性を示すグラフである。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
（従来の電気二重層キャパシタが有する問題）
上記のとおり、活性炭の比表面積を向上させる技術では、電気二重層キャパシタの単位体積あたりの静電容量（以下、単に「電気二重層キャパシタの静電容量」または「静電容量」とも称する）について、満足な値が得られないという問題があった。本発明者は、この問題点を精査することで、本実施形態に係る電気二重層キャパシタを完成させた。そこで、この問題について詳細に説明する。
【００２６】
活性炭は、上述したように、比表面積の増大に伴ってかさ密度が低下する。一方、活性炭は、比表面積がある一定の大きさ以上になると、静電容量が頭打ちになる。これらの理由により、活性炭の比表面積を向上させる技術では、比表面積を大きくしても、静電容量が満足な値にならなかった。
【００２７】
静電容量が頭打ちになる理由としては、以下のものが考えられる。即ち、活性炭への細孔の形成は、アルカリ（ａｌｋａｌｉ）賦活処理によってなされるが、この処理は、比表面積の制御というマクロ的な制御しか行なうことができず、細孔の大きさを制御することができなかった。特にアルカリ賦活処理による比表面積の増大は、ミクロ（ｍｉｃｒｏ）細孔を増やすことでなされている。
【００２８】
より詳細に述べると、活性炭には、直径が２ｎｍ未満のミクロ細孔、直径が２ｎｍ以上５０ｎｍ未満のメソ細孔、及び直径が５０ｎｍ以上のマクロ（ｍａｃｒｏ）細孔が混在している。なお、本実施形態では、細孔の直径は細孔を球体とみなした時の直径であり、公知の手法、例えばガス（ｇａｓ）吸着法により測定される。
【００２９】
これらの細孔のうち、ミクロ細孔は、直径が小さいので、電解質イオンによってはミクロ細孔の内部に侵入できない場合がある。また、マクロ細孔に吸着可能な電解質イオンの数は、マクロ細孔の体積に比べて小さい。細孔のうち、電解質イオンが吸着可能な部位はその表面だけであり、中空部分には電解質イオンは吸着されないからである。したがって、静電容量が頭打ちになる理由としては、ミクロ細孔及びマクロ細孔が静電容量の発現に有効に機能しないということが考えられる。また、溶媒和した電解質イオンの大きさ（直径）は１〜２ｎｍで、ミクロ細孔とほぼ同等以下の大きさのため、ミクロ細孔には効率的に電解質イオンが吸着できていないことが予想される。したがって、以上の考察によれば、電解質イオンを吸着させる細孔としては、メソ細孔が最も好ましいと思われる。
【００３０】
この点について、特許文献２、３は、メソ細孔について言及している。しかし、いずれの文献に開示された技術によっても、電気二重層キャパシタの単位体積当りのエネルギ密度（以下、単に「電気二重層キャパシタのエネルギ密度」または「エネルギ密度」とも称する）について満足な値は得られていない。一方、特許文献４、５、６は、多孔質金属に言及している。しかし、特許文献４、５は、多孔質金属を集電体に用いており、特許文献６では、多孔質金属の細孔がメソ細孔に比べて非常に大きい。したがって、これらの文献に開示された技術は、上記の問題の解決に何ら寄与するものではない。
【００３１】
また、活性炭の比表面積を向上させる技術では、アルカリ賦活処理の後にアルカリ分を活性炭から除去する必要があった。しかし、この工程は複雑で高コストとなっていたので、アルカリ賦活処理による活性炭は工業的には使いづらい材料であった。このような問題点から、従来では、水蒸気賦活処理によって活性炭に細孔を形成することも行われていた。この方法はアルカリ賦活処理よりも低コストであるが、この方法により生成された活性炭は、アルカリ賦活処理による活性炭よりも静電容量が低いという問題があった。
【００３２】
（多孔質電極に関する考察）
本発明者は、上記の問題を解決するための多孔質電極として、メソポーラスカーボンに着目した。メソポーラスカーボン中の細孔はほぼメソ細孔となっており（例えばメソ細孔の存在比が９０％以上となる）、かつメソポーラスカーボンの比表面積は数百〜数千ｍ２／ｇとなる。ここで、メソ細孔の存在比は、全細孔の総体積に対するメソ細孔２２の総体積の比である。なお、メソ細孔２２の総体積、及び全細孔の総体積は、例えば、島津製作所製比表面積測定装置ＡＳＡＰ２０２０により測定される。
【００３３】
このように、メソポーラスカーボンは、静電容量の発現に有効に機能しないミクロ細孔及びマクロ細孔の数が少なく、かつ比表面積が活性炭と同等であることから、高い静電容量を実現することが期待される。しかし、本発明者がメソポーラスカーボンを多孔質電極とした電気二重層キャパシタを作製し、その静電容量を測定したところ、静電容量はメソポーラスカーボンの比表面積から期待される静電容量よりも小さい値となった。
【００３４】
本発明者は、この原因がメソポーラスカーボンの低い導電性にあると考えた。すなわち、メソポーラスカーボンの導電性は活性炭よりも低い。この理由として、メソポーラスカーボンを構成する炭素原子同士の結びつきが活性炭よりも弱いこと、メソポーラスカーボンを構成する炭素原子同士の隙間が活性炭よりも大きいことが考えられている。
【００３５】
メソポーラスカーボンは、その低い導電性のため、メソポーラスカーボンに通電しても、メソポーラスカーボン中に電子があまり分布しない。したがって、メソポーラスカーボン中のメソ細孔に吸着する電解質イオンの数も少ない。以上の理由により、メソポーラスカーボンを多孔質電極として使用した電気二重層キャパシタの静電容量も低くなる。
【００３６】
そこで、本発明者は、メソポーラスカーボンを使用した多孔質電極の導電性を向上する技術について鋭意検討し、メソポーラスカーボンのメソ細孔の表面を導体で覆うことに想到した。そして、本発明者は、このような知見の下、本実施形態に係る電気二重層キャパシタに想到した。以下、本発明の実施形態について説明する。
【００３７】
（電気二重層キャパシタの構成）
次に、図１に基づいて、本実施形態に係る電気二重層キャパシタ１０の構成について説明する。本実施形態に係る電気二重層キャパシタ１０は、図１に示すように、多孔質電極２０で構成されるカソード電極１１と、同じく多孔質電極２０で構成されるアノード電極１２と、これらの多孔質電極の間に配置される電解質層１３とを備える。
【００３８】
多孔質電極２０は、図２及び図３に示すように、メソ細孔２２の存在比が９０％以上となる多孔質電極であり、メソポーラスカーボン２０ａと、メソ細孔２２と、導体２３とを備える。
【００３９】
メソポーラスカーボン２０ａは、メソ細孔の存在比が９０％以上となるカーボン材料である。なお、メソポーラスカーボン２０ａの細孔分布は、公知の手法、例えばガス吸着法により測定される。
【００４０】
メソポーラスカーボン２０ａは、界面活性剤を活用したソフトテンプレート法、及びメソポーラスシリカのメソ細孔にカーボンを充填してからシリカを除去するハードテンプレート法等で作製される。
【００４１】
メソポーラスカーボン２０ａは、その比表面積が数百〜数千ｍ２／ｇとなるが、上述したように、メソポーラスカーボン２０ａ単体では高い静電容量が実現されない。そこで、本実施形態では、メソポーラスカーボン２０ａのメソ細孔を導体２３で覆うことで、メソポーラスカーボン２０ａの低い導電性をカバーする。
【００４２】
メソ細孔２２は、メソポーラスカーボン２０ａのメソ細孔の表面を導体２３で覆うことで作製される。すなわち、メソ細孔２２は導体で覆われており、その直径はメソポーラスカーボン２０ａのメソ細孔よりも若干小さくなる。
【００４３】
メソ細孔２２の直径は、２ｎｍ以上５０ｎｍ未満であるが、２〜３０ｎｍであることが好ましい。メソ細孔２２の直径は、２〜１０ｎｍがより好ましく、２〜５ｎｍが最も好ましい。
【００４４】
電解質イオンは、上述したように、溶媒和した状態で多孔質電極２０に吸脱着することが多い。そして、溶媒和した電解質イオンの直径は１〜２ｎｍと見積もられる。したがって、メソ細孔２２の直径は電解質イオンの直径以上であるので、電解質イオンは多孔質電極２０に容易に吸脱着することができる。
【００４５】
なお、溶媒和した電解質イオンの直径は、例えば、計算化学、即ちシミュレーション（ｓｉｍｕｌａｔｉｏｎ）により算出される。電解質イオンの直径は、例えば以下のように算出される。まず、溶媒和した電解質イオンの分子構造を、「Ｃａｒ−Ｐａｒｒｉｎｅｌｌｏ  Ｍｏｌｉｃｕｌａｒ  Ｄｙｎａｍｉｃｓ（ＣＰＭＤ）」（ｖｅｒ．  ３．１３．２）というソフトウェア（ｓｏｆｔｗａｒｅ）を用いた分子動力学シミュレーションにより算出する。次いで、溶媒和した電解質イオンを球体とみなし、その直径を当該算出された分子構造に基づいて算出する。
【００４６】
メソ細孔２２の直径が３０ｎｍより大きくても、電解質イオンは多孔質電極２０に容易に吸脱着することができるので、本実施形態の効果は得られる。しかし、メソ細孔２２の直径が大きくなるほど、メソ細孔２２の中空部分、即ち電解質イオンが吸着しない部分が大きくなるので、メソ細孔２２の直径は２〜３０ｎｍであることが好ましい。後述する実施例１では、２〜３０ｎｍのメソ細孔が全細孔のほぼ１００％を占める。一方、図４に、ある活性炭の孔径分布を示す。この例では、細孔の直径が２．５ｎｍ以下、即ち大半の細孔がミクロ細孔となっている。したがって、この活性炭に電解質イオンを吸脱着させることは容易ではない。
【００４７】
また、メソ細孔２２の直径の分布範囲はなるべく狭い（シャープ（ｓｈａｒｐ）である）ことが好ましい。メソ細孔２２の分布範囲が狭いと、多数のメソ細孔２２が同様の直径を有することになるので、多くのメソ細孔２２に同程度の数の電解質イオンが吸着する。したがって、あるメソ細孔２２への電解質イオンの吸着数が増加するように電解質イオンの直径を設計することで、必然的に、他のメソ細孔２２に吸着する電解質イオンの数も増加する。したがって、メソ細孔２２の分布範囲を狭くすることで、多孔質電極２０に吸着する電解質イオンの数を増加させることができる。一方、メソ細孔２２の分布範囲が広いと、メソ細孔２２の直径がばらつくことになるので、メソ細孔２２に吸着する電解質イオンの数がメソ細孔２２毎にばらついてしまう。したがって、あるメソ細孔２２への電解質イオンの吸着数が増加するように電解質イオンの直径を設計しても、他のメソ細孔２２に吸着する電解質イオンの数はやはりばらついてしまう。この結果、多孔質電極２０に吸着する電解質イオンの数を増加させることが難しくなる。この観点によれば、メソ細孔２２の直径の分布範囲は、２〜３０ｎｍが好ましく、より好ましくは２〜１０ｎｍで、最も好ましくは２〜５ｎｍである。
【００４８】
また、多孔質電極２０のメソ細孔単位体積当りの比表面積は、４５０ｍ２／ｃｍ３以上であることが好ましく、６００ｍ２／ｃｍ３以上であることがより好ましい。ここで、多孔質電極２０のメソ細孔単位体積当りの比表面積は、以下の式（２）で求められる。
【００４９】
【数２】
2014203927.tif 000004
【００５０】
式（２）中、Ｓは多孔質電極２０のメソ細孔単位体積当りの比表面積（ｍ２／ｃｍ３）であり、ａは多孔質電極２０の比表面積（ｍ２／ｇ）である。ｂは多孔質電極単位質量当りの細孔の体積（細孔容積）（ｃｍ３／ｇ）であり、全細孔の総体積を多孔質電極２０の質量で除算することで算出される。ｃはメソ細孔２２の存在比である。
【００５１】
即ち、本実施形態では、単純な比表面積ではなく、メソ細孔単位体積当りの比表面積に基づいて、多孔質電極２０が設計されている。この理由は以下の通りある。電気二重層キャパシタの単位体積当りの静電容量を向上させるためには、電解質イオンが吸脱着することができるサイトが広いことが求められる。電気二重層キャパシタの分野では、このようなサイトの広さを示す指標として、多孔質電極の比表面積が用いられてきた。しかし、本発明者は、多孔質電極の比表面積と静電容量とが線形の関係にならないことを見出した。
【００５２】
そこで、本発明者が比表面積について鋭意検討した結果、静電容量に影響を与えるパラメータは、単純な比表面積ではなく、メソ細孔２２の体積に対する比表面積、即ちメソ細孔単位体積当りの比表面積が静電容量に影響を与えることを見出した。したがって、メソ細孔単位体積当りの比表面積は、電気二重層キャパシタ１０を設計する際の指標となりうるものである。このように、本発明者は、電気二重層キャパシタ１０を設計する際の指標を発見することに成功した。本発明者がメソ細孔単位体積当りの比表面積についてさらに検討を重ねた結果、メソ細孔単位体積当りの比表面積は、４５０ｍ２／ｃｍ３以上であることが好ましく、６００ｍ２／ｃｍ３以上であることがより好ましいことも判明した。メソ細孔単位体積当りの比表面積がこれらの範囲である時に、静電容量は特に増大する。この理由としては、例えば、単純な比表面積ではなく、電解質イオンを吸着し易いメソ細孔が有する比表面積がどれだけあるかが重要で、それが実質的に静電容量を支配因子であり、従来の活性炭ではメソ細孔比率を高めると比表面積が低下し、実質的にこの４５０ｍ２／ｃｍ３以上を達成することができないといったことが考えられる。一方、メソ細孔単位体積当りの比表面積の好ましい上限値は、電解質イオンの直径に応じて変化する。具体的には、電解質イオンの直径が小さいほど、メソ細孔単位体積当りの比表面積の好ましい上限値が大きくなり、それに伴い静電容量の上限値も大きくなる。したがって、電解質イオンの直径は小さいほど好ましい。
【００５３】
導体２３は、メソポーラスカーボン２０ａのメソ細孔の表面を覆うものであり、その導電性（例えば導電率）はメソポーラスカーボン２０ａより高い。上述したように、メソポーラスカーボン２０ａは導電性が低いので、メソポーラスカーボン２０ａをそのまま多孔質電極として使用しても静電容量がそれほど高くならない。そこで、本実施形態では、メソポーラスカーボン２０ａのメソ細孔の表面を導体２３で覆うことで、メソポーラスカーボン２０ａの低い導電性をカバーする。すなわち、導体２３によって、多孔質電極２０の導電性が向上する。
【００５４】
導体２３は、メソポーラスカーボン２０ａよりも導電性が高いものであれば特に制限されない。このような特性を有する導体２３としては、例えば金属単体が挙げられる。より具体的には、導体２３は、ニッケル、チタン、銅、鉄、及びコバルトからなる群から選択されるいずれか１種の金属単体で構成されてもよい。電解質層１３中での安定性及び導電性のバランスを考慮すると、ニッケル、銅、及びコバルトが好ましく、ニッケルが最も好ましい。なお、導体２３は複数種類の金属単体からなる合金であってもよい。
【００５５】
電解質層１３は、従来の電気二重層キャパシタに適用されるもの（例えば電解質を有機溶媒に溶解したもの）であれば特に制限されない。ただし、本発明者が電解質層１３に好適な材料について検討したところ、イオン液体が電解質層１３の材料として好ましいことを見出した。イオン液体は溶媒を含まないので、イオン液体中の電解質イオンが溶媒和していない。すなわち、イオン液体中の電解質イオンの直径は、溶媒中の電解質イオン（溶媒和した電解質イオン）よりも小さい。
【００５６】
例えば、上述したソフトウェアで算出した１−エチル−３−メチルイミダゾリウムイオン（１−ｅｔｈｙｌ−３−ｍｅｔｈｙｌ−ｉｍｉｄａｚｏｒｉｕｍ  ｉｏｎ、ＥＭＩｍイオン）の直径は０．５７ｎｍ、ＢＦ４イオンの直径は０．４６ｎｍとなる。一方、ＰＣ（プロピレンカーボネート、ｐｒｏｐｙｌｅｎｅ  ｃａｒｂｏｎａｔｅ）で溶媒和（４溶媒和）したＴＥＡイオンの直径は１．９６ｎｍ、ＰＣで溶媒和したＢＦ４イオンの直径は１．７１ｎｍとなる。したがって、イオン液体中のＥＭＩｍイオン及びＢＦ４イオンの直径は、ＰＣ中のＴＥＡイオン及びＢＦ４イオンの直径よりも小さい。したがって、電解質層１３をイオン液体で構成した場合、より多くの電解質イオンがメソ細孔２２に吸脱着することができるので、静電容量がより増大する。
【００５７】
ただし、イオン液体中のカチオン（ｃａｔｉｏｎ）及びアニオン（ａｎｉｏｎ）は、完全に分離せず（すなわち、各々自由に動くのではなく）、対になって移動すると考えられる。例えば、ＥＭＩｍＢＦ４のイオン液体中では、ＥＭＩｍイオン及びＢＦ４イオンが対になって存在する。このようなＥＭＩｍ−ＢＦ４イオン対の直径は０．５７＋０．４６＝１．０３ｎｍである。したがって、たとえ電解質イオンが対になって存在していたとしても、電解質イオン対の直径はメソ細孔２２の直径よりも十分に小さいので、メソ細孔２２に容易に吸脱着することができる。また、電解質イオン対の直径は溶媒和した電解質イオンよりも小さい。したがって、電解質層１３をイオン液体で構成した場合、より多くの電解質イオンがメソ細孔２２に吸脱着することができるので、静電容量がより増大する。なお、この観点からは、電解質イオン同士が乖離しやすいほど、静電容量が増大することが予想される。また、溶媒和した電解質イオン及び電解質イオン対の直径は、メソ細孔２２の直径が２ｎｍ以上であることを鑑みると、２ｎｍ以下であることが好ましい。
【００５８】
イオン液体の種類は特に問わないが、電解質イオンの移動のし易さから粘度ができる限り低く、また導電性（導電率）が高い材料が望ましい。イオン液体を構成するカチオンとしては、具体的には、例えばイミダゾリウムイオン（ｉｍｉｄａｚｏｒｉｕｍ  ｉｏｎ）、ピリジニウムイオン（ｐｙｒｉｄｎｉｕｍ  ｉｏｎ）等が挙げられる。イミダゾリウムイオンとしては、例えば、ＥＭＩｍイオン、１−メチル−１−プロピルピロリジウム（１−ｍｅｔｈｙｌ−１−ｐｒｏｐｙｌ−ｐｙｒｒｏｌｉｚｉｎｉｕｍ）（ＭＰＰｙ）イオン、１−メチル−１−プロピルピペリジウム（１−ｍｅｔｈｙｌ−１−ｐｒｏｐｙｌ−ｐｉｐｅｒｉｚｉｎｉｕｍ）（ＭＰＰｉ）イオン等が挙げられる。
【００５９】
ピリジニウムイオンとしては、例えば、１−エチルピリジニウム（１−ｅｔｈｙｌｐｙｒｉｄｎｉｕｍ）イオン、１−ブチルピリジニウム（１−ｂｕｔｈｙｌｐｙｒｉｄｎｉｕｍ）イオン、１−ブチルピリジニウム（１−ｂｕｔｈｙｌｐｙｒｉｄｎｉｕｍ）イオン等が挙げられる。
【００６０】
アニオンとしては、ＢＦ４イオン、ＰＦ６イオン、［（ＣＦ３ＳＯ２）２Ｎ］イオン、ＦＳＩ（ビス（フルオロスルホニル）イミド、ｂｉｓ（ｆｌｕｏｒｏｓｕｌｆｏｎｙｌ）ｉｍｉｄｅ）イオン、ＴＦＳＩ（ビス（トリフルオロメチルスルホニル）イミド、ｂｉｓ（ｔｒｉｆｌｕｏｒｏｍｅｔｈｙｌｓｕｌｆｏｎｙｌ）ｉｍｉｄｅ）イオン等が挙げられる。
【００６１】
イオン液体はそれ単独でも、有機溶媒に溶解させて用いても良い。また、低温特性が有利な有機電解質を用いても構わず、静電容量や温度特性、出力特性等を総合的に判断して用いれば良い。
【００６２】
このように、本実施形態に係る多孔質電極２０では、電解質イオンの吸脱着に最も有利なメソ細孔２２が全細孔の大半を占め、かつ、メソポーラスカーボン２０ａの低い導電性を導体２３がカバーしている。このため、多孔質電極２０は、メソポーラスカーボンが持つ大きな比表面積を有効に利用することができる。すなわち、多孔質電極２０は、より多数の電解質イオンをメソ細孔２２の表面に吸脱着させることができる。したがって、後述する実施例に示される通り、非常に高い静電容量が実現される。
【００６３】
さらに、後述する実施例に示される通り、本実施形態に係る多孔質電極２０は、急速充放電時の性能劣化が抑制される。その理由として、第１に、全細孔の大半をメソ細孔２２が占めていることが挙げられる。すなわち、ミクロ細孔には電解質イオンが入り込めないので、電気二重層キャパシタの充放電にほとんど寄与しない。一方、マクロ細孔にはメソ細孔よりも多量の電解質イオンが吸脱着することができるが、マクロ細孔にはマクロ細孔に吸脱着しない電解質イオン（マクロ細孔の中空部分に滞留する電解質イオン）も大量に存在する。このため、マクロ細孔に吸着したイオンは、マクロ細孔の中空部分に滞留する電解質イオンに移動を阻害されるので、マクロ細孔から脱着するのに時間がかかってしまう。これに対し、メソ細孔２２にはマクロ細孔よりも少量の電解質イオンしか吸脱着しないので、電解質イオンはメソ細孔２２に迅速に吸脱着することができる。
【００６４】
第２に、メソポーラスカーボン２０ａのメソ細孔２２の表面が導体２３で覆われていることが挙げられる。導体２３内の電子はメソポーラスカーボン２０ａ内の電子よりも活発に移動する。したがって、導体２３内の電子は急速充放電に追従することができ、ひいては、電解質イオンのメソ細孔２２への吸脱着も急速充放電に追従することができる。以上の理由により、多孔質電極２０は、急速充放電時の性能劣化が抑制される。
【００６５】
（多孔質電極の製造方法）
次に、多孔質電極２０の製造方法について説明する。多孔質電極２０の製造方法は、メソポーラスカーボン２０ａを準備するステップ（ｓｔｅｐ）と、メソポーラスカーボン２０ａのメソ細孔の表面を導体２３で覆うステップとに大別される。
【００６６】
（メソポーラスカーボンを準備するステップ）
まず、メソポーラスカーボン２０ａを準備する。メソポーラスカーボン２０ａは、公知の製造方法、例えばソフトテンプレート（ｓｏｆｔ  ｔｅｍｐｌａｔｅ）法またはハードテンプレート（ｈａｒｄ  ｔｅｍｐｌａｔｅ）法により作製される。
【００６７】
（メソポーラスカーボンのメソ細孔の表面を導体で覆うステップ）
次に、メソポーラスカーボン２０ａのメソ細孔の表面を導体２３で覆う。この方法は特に制限されない。例えば、メソ細孔の表面を導体２３で覆う方法としては、例えば、物理被覆法等、より具体的には鍍金（めっき）法、金属化合物をメソ細孔に充填後還元する方法、及びスパッタ法等が挙げられる。導体２３の層厚は特に制限されないが、多孔質電極２０のメソ細孔２２の直径が２〜３０ｎｍとなるように設計される。
【実施例】
【００６８】
（実施例１）
次に、本実施形態の実施例を説明する。実施例１では、メソポーラスカーボンをハードテンプレート法により作製した。具体的には、メソポーラスシリカ（ｍｅｓｏｐｏｒｏｕｓ  ｓｉｌｉｃａ）４ｇをフルフリルアルコール（ｆｕｒｆｕｒｙｌ  ａｌｃｏｈｏｌ）１０ｇ中に投入した。ついで、メソポーラスシリカとフルフリルアルコールとの混合液に０．５Ｍのパラトルエンスルホン酸（ｐ−ｔｏｌｕｅｎｅｓｕｌｆｏｎｉｃ  ａｃｉｄ）４ｃｍ３を加えた。これらの混合液を撹拌後にろ過し、残渣物を１５時間静置した。
【００６９】
ついで、残渣物を８０℃のオーブン中で１時間加熱処理した。ついで、熱処理後の残渣物、すなわち残留物を雰囲気電気炉に移し、アルゴンガス（ａｒｇｏｎ  ｇａｓ）を５００ｃｍ３／分で流しながら残留物を２℃／分で昇温した。ついで、残留物を７００℃で３時間保持した。ついで、残留物を自然冷却してから取り出した。
【００７０】
ついで、残留物を５質量％弗酸水（弗酸を弗酸水の総質量に対して５質量％含む弗酸水）に入れて１時間撹拌した。これにより、残留物中のシリカを溶解除去した。その後、弗酸水溶液をろ過し、残渣物を乾燥することで、メソポーラスカーボンを得た。
【００７１】
ついで、このメソポーラスカーボンのメソ細孔をニッケルで被覆した。具体的には、メソポーラスカーボン２０ａを常温の１０質量％の硝酸ニッケル水溶液（硝酸ニッケルを硝酸ニッケル水溶液の総質量に対して１０質量％含む硝酸ニッケル水溶液）に浸漬し、３時間減圧下で撹拌した。これにより、硝酸ニッケル水溶液含有メソポーラスカーボンを作製した。ついで、吸引濾過機を用いて硝酸ニッケル水溶液含有メソポーラスカーボンを脱水し、一昼夜風乾した。これにより、硝酸ニッケル含有メソポーラスカーボンを作製した。硝酸ニッケル含有メソポーラスカーボン中のメソ細孔は、硝酸ニッケルで覆われた状態となっている。ついで、硝酸ニッケル含有メソポーラスカーボンを電気炉に移し、水素１００％気流下、４００℃で５時間加熱処理した。すなわち、硝酸ニッケル含有メソポーラスカーボン中の硝酸ニッケルを還元した。これにより、実施例１に係る多孔質電極（メソポーラスカーボンのメソ細孔の表面がニッケルで覆われているもの）を作製した。多孔質電極の取り出しはできる限りニッケルの酸化を抑制するために常温まで電気炉の雰囲気温度が下がった後に行われた。
【００７２】
実施例１に係る多孔質電極をＸ線回折装置で分析した結果、炭素と金属ニッケルのみが同定され、メソポーラスカーボンとニッケルとの複合材ができていることを確認した。この多孔質電極を島津製作所製比表面積測定装置ＡＳＡＰ２０２０で測定したところ、比表面積は１１００ｍ２／ｇ、細孔容積は１．３２ｃｍ３／ｇであった。また、直径２〜３０ｎｍのメソ細孔の存在比が１００％となっていた。これらの数値と、式（２）とを用いてメソ細孔単位体積当りの比表面積を算出したところ、８３３ｍ２／ｃｍ３であった。
【００７３】
また、多孔質電極に導電材としてカーボンブラック（ｃａｒｂｏｎ  ｂｌａｃｋ）を多孔質電極の質量に対して５質量％加え、さらにＰＴＦＥ（ポリテトラフルオロエチレン、ｐｏｌｙｔｅｔｒａｆｌｕｏｒｏｅｔｈｙｌｅｎｅ）を多孔質電極の質量に対して５質量％加えた。そして、これらを乳鉢で混合した。ついで、混合物を錠剤プレス機で成形することで、ペレットを得た。これをアルミニウムメッシュ（ａｌｕｍｉｎｉｕｍ  ｍｅｓｈ）で挟んだものを作用極と対極として用い、参照極にはＡｇ極、電解液にはＥＭＩｍ−ＢＦ４（イオン液体）を用いてセル（ｃｅｌｌ）を構成した。
【００７４】
ついで、このセルをＡｄｖａｎｃｅｄ  Ｅｌｅｃｔｒｏｃｈｅｍｉｃａｌ  Ｓｙｓｔｅｍ社製ＰＡＲＳＴＡＴ２２７３を用い、室温下で掃印速度１００〜１ｍｖ／ｓで−１．２５から１．２５Ｖの範囲で掃印した。実施例１のセルを掃印速度１ｍｖ／ｓで掃印した際の放電容量にもとづいて、体積静電容量（セル単位体積あたりの静電容量）を算出した。ここで、実施例１のセルを掃印速度１ｍｖ／ｓで掃印した際に得られた３極サイクリックボルタンメトリ特性図を図５に示す。横軸は参照電極を基準としたセル電圧を示し、縦軸はセルの静電容量（アノードの静電容量及びカソードの静電容量を合算したもの）を示す。体積静電容量は、還元側の電流の積分値、すなわち３極サイクリックボルタンメトリ特性図のうち、下半分の領域（静電容量０以下の領域）１００の面積に基づいて算出した。
【００７５】
（実施例２）
実施例１の電解液に１ｍｏｌ／ＬのＴＥＡ−ＢＦ４／ＰＣを用いたこと以外は実施例１と同様にして行った。
【００７６】
（実施例３）
実施例１で、硝酸ニッケルの代わりに硝酸銅を用いたこと以外は実施例１と同様の処理を行った。実施例３で得られた多孔質電極の比表面積は１０５０ｍ２／ｇ、細孔容積は１．４７ｃｍ３／ｇであった。また、直径２〜３０ｎｍのメソ細孔の存在比が１００％となっていた。これらの数値と、式（２）とを用いてメソ細孔単位体積当りの比表面積を算出したところ、７１４ｍ２／ｃｍ３であった。
【００７７】
（実施例４）
実施例１で、硝酸ニッケルの代わりに硝酸コバルトを用いたこと以外は実施例１と同様の処理を行った。実施例４で得られた多孔質電極の比表面積は１１２０ｍ２／ｇ、細孔容積は１．４３ｃｍ３／ｇであった。また、直径２〜３０ｎｍのメソ細孔の存在比が１００％となっていた。これらの数値と式（２）とを用いてメソ細孔単位体積当りの比表面積を算出したところ、７８３ｍ２／ｃｍ３であった。
【００７８】
（実施例５）
実施例１の硝酸ニッケル水溶液の濃度を５質量％にしたこと以外は実施例１と同様の処理を行った。なお、実施例５の多孔質電極の比表面積は１１７０ｍ２／ｇ、細孔容積は１．４６ｃｍ３／ｇであった。また、直径２〜３０ｎｍのメソ細孔の存在比が１００％となっていた。これらの数値と式（２）とを用いてメソ細孔単位体積当りの比表面積を算出したところ、８０１ｍ２／ｃｍ３であった。
【００７９】
（実施例６）
実施例１の硝酸ニッケル水溶液の濃度を２０質量％にしたこと以外は実施例１と同様の処理を行った。なお、この試料の比表面積は７８０ｍ２／ｇ、細孔容積は１．１９ｃｍ３／ｇであった。また、直径２〜３０ｎｍのメソ細孔の存在比が１００％となっていた。これらの数値と式（２）とを用いてメソ細孔単位体積当りの比表面積を算出したところ、７５５ｍ２／ｃｍ３であった。
【００８０】
（実施例７）
メソポーラスカーボンをソフトテンプレート法で作製した以外は実施例１と同様の処理を行った。すなわち、実施例７では以下の処理によりメソポーラスカーボンを作製した。エタノールと蒸留水との混合溶液に、Ｎａ２ＣＯ３を添加し、これらを混合した。この混合液にホルムアルデヒド（ｆｏｒｍａｌｄｅｈｙｄｅ）、レゾシノール（ｒｅｓｏｒｃｉｎｏｌ）およびＣ１０ＴＡＢ（デシルトリメチルアンモニウムブロマイド、ｄｅｃｙｌｔｒｉｍｅｔｈｙｌａｍｍｏｎｉｕｍ  ｂｒｏｍｉｄｅ）を加えて混合した。Ｃ１０ＴＡＢは界面活性剤となるものである。各原料のモル分率は、界面活性剤（Ｃ１０ＴＡＢ）：レゾシノール：ホルムアルデヒド：Ｎａ２ＣＯ３：エタノール：水＝１：３：１６：１：７５：３０００であった。
【００８１】
混合液を室温下で２時間撹拌した後、９０℃のオーブン中で１２時間加熱することで前駆体を得た。この前駆体を雰囲気電気炉に移し、アルゴンガスを５００ｃｍ３／分で流しながら前駆体を１℃／分で昇温した。ついで、前駆体を８００℃で３時間保持した。これにより、メソポーラスカーボンを作製した。メソポーラスカーボンは、自然冷却してから取り出された。その後は実施例１と同様の処理を行った。
【００８２】
実施例７に係る多孔質電極の比表面積は８２０ｍ２／ｇ、細孔容積は１．０１ｃｍ３／ｇであった。また、直径２〜３０ｎｍのメソ細孔の存在比が１００％となっていた。これらの数値と式（２）とを用いてメソ単位体積当りの比表面積を算出したところ、８１１ｍ２／ｃｍ３であった。
【００８３】
（比較例１）
実施例１で作製されたメソポーラスカーボンのみを多孔質電極とした以外は、実施例１と同様の処理を行った。比較例１の電気二重層キャパシタを掃印速度１ｍＶで掃印した際に得られた３極サイクリックボルタンメトリ特性図を図６に示す。横軸は参照電極を基準としたセル電圧を示し、縦軸はセルの静電容量（アノードの静電容量及びカソードの静電容量を合算したもの）を示す。
【００８４】
（比較例２）
実施例７で作製されたメソポーラスカーボンのみを多孔質電極とした以外は、実施例１と同様の処理を行った。
【００８５】
（評価）
実施例１〜７の体積静電容量を比較例１または２で正規化した値を表１に示す。同様に、実施例１〜７の掃印速度１００ｍＶ／ｓでの体積静電容量を掃印速度１ｍＶ／ｓでの体積静電容量で除算した値を比較例１または２で正規化した値を表１に示す。掃印速度１００ｍＶ／ｓでの体積静電容量を掃印速度１ｍＶ／ｓでの体積静電容量で除算した値（以下、「急速充放電特性値」とも称する）は、電気二重層キャパシタの電流速度依存性、すなわち急速充放電に対する特性を示す。この急速充放電特性値が大きいほど、急速充放電に対する性能劣化が抑制される。
【００８６】
【表１】
2014203927.tif 000005
【００８７】
表１及び図５〜図６によれば、実施例１〜７に係る電気二重層キャパシタは、比較例１または２に係る電気二重層キャパシタに比べて体積静電容量を１．２３〜１．９倍も増大させることができた。さらに、実施例１〜７に係る電気二重層キャパシタは、比較例１または２に係る電気二重層キャパシタに比べて急速充放電特性値も１．７〜２．５倍に増大させることができた。さらに、実施例１〜７によれば、イオン液体が有機電解液（電解質を有機溶媒に溶解した電解液）に対して優位であることも立証された。
【００８８】
以上により、本実施形態に係る電気二重層キャパシタ１０は、多孔質電極２０を有する。多孔質電極２０は、メソポーラスカーボン２０ａと、メソポーラスカーボン２０ａのメソ細孔の表面を覆う導体２３とを有する。メソポーラスカーボン２０ａは多数のメソ細孔を有し、比表面積も大きい。したがって、メソ細孔の単位体積当りの比表面積が活性炭よりも大きくなるが、導電性が低い。一方、導体２３の導電性はメソポーラスカーボン２０ａの導電性よりも大きい。すなわち、導体２３は、メソポーラスカーボン２０ａの低い導電性をカバーする。したがって、電気二重層キャパシタ１０は、メソ細孔単位体積当りの比表面積を増大させることができ、かつ、メソポーラスカーボン２０ａが有するメソ細孔を効果的に使用することができる。この結果、電気二重層キャパシタ１０の単位体積あたりの静電容量、即ちエネルギ密度が従来よりも向上する。
【００８９】
さらに、導体２３は金属単体であるので、多孔質電極２０の導電性がさらに向上し、ひいては電気二重層キャパシタ１０のエネルギ密度が向上する。
【００９０】
さらに、導体２３は、ニッケル、チタン、銅、鉄、及びコバルトからなる群から選択される少なくとも１種類の金属の単体であるので、多孔質電極２０の導電性がさらに向上し、ひいては電気二重層キャパシタ１０のエネルギ密度が向上する。
【００９１】
さらに、多孔質電極２０は導体２３で覆われたメソ細孔２２を有し、メソ細孔２２の直径は２ｎｍ以上３０ｎｍ以下である。したがって、電解質イオンはメソ細孔２２表面に効果的に吸脱着する。したがって、電気二重層キャパシタのエネルギ密度が従来よりも向上する。
【００９２】
さらに、電解質層は、直径が２ｎｍ以下の電解質イオンを含んでいるので、電解質イオンはメソ細孔２２表面に効果的に吸脱着する。したがって、電気二重層キャパシタのエネルギ密度が従来よりも向上する。
【００９３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。例えば、上記の実施形態では、カソード１１及びアノード１２をいずれも多孔質電極２０で構成することとしたが、これらのうち一方だけが多孔質電極２０であってもよい。
【符号の説明】
【００９４】
１０    電気二重層キャパシタ
１１    カソード電極
１２    アノード電極
２０    多孔質材料
２２    メソ細孔
【図１】
2014203927.tif 000006
【図２】
2014203927.tif 000007
【図３】
2014203927.tif 000008
【図４】
2014203927.tif 000009
【図５】
2014203927.tif 000010
【図６】
2014203927.tif 000011